(57)【特許請求の範囲】
【請求項１】
集塊体が長球形の晶癖を有し、且つ集塊体の平均直径が３〜５０μｍである、細かい基本粒子から集塊した、一般組成式Ｃｏ［（ＯＨ）2］a［ＣＯ3］1-a（但し０．１≦ａ≦０．９）を有する、塩基性炭酸コバルト（II）。
【請求項２】
集塊体の直径が５〜２０μｍである、請求の範囲１に記載の塩基性炭酸コバルト（II）集塊体。
【請求項３】
≧１．６ｇ／ｃｍ3のタップ（ｔａｐ）密度及び≧１．２ｇ／ｃｍ3のかさ密度を有する、請求の範囲１または２に記載の塩基性炭酸コバルト（ＩＩ）集塊体。
【請求項４】
一般式ＣｏＸ2（但し、ＸはＣｌ-、ＮＯ3-及び／または１／２ＳＯ42-）のコバルト塩の水溶液を、４０〜１００℃の温度で且つ連続式で運転される撹拌流動反応装置中で定常状態０．５〜１０時間の滞留時間で、アルカリ及び／またはアンモニウム炭酸塩及び／または炭酸水素塩の水溶液または懸濁液と反応させ、ついで得られる塩基性炭酸コバルト（II）集塊体を濾別し、そしてこれを中性になり且つ塩がなくなるまで洗浄する、請求の範囲１〜３のいずれか１つに記載の塩基性炭酸コバルト（II）集塊体の製造法。
【請求項５】
請求の範囲１〜３のいずれか１つに記載の塩基性炭酸コバルト（II）集塊体を懸濁液で水性アルカリ液及び／またはアンモニアと反応させる、集塊した水酸化コバルト（II）の製造法。
【請求項６】
平均直径０．３〜１．５μｍ及び直径対厚さ比３〜１５を有する長球的に集塊した多角面体のラメラー基本粒子からなる、請求の範囲５で得られる水酸化コバルト（II）。
【請求項７】
長球集塊体が平均直径３〜５０μｍを有する、請求の範囲６に記載の水酸化コバルト（II）。
【請求項８】
タップ（ｔａｐ）密度≧１ｇ／ｃｍ3を有する、請求の範囲６または７に記載の水酸化コバルト（II）。
【請求項９】
長球の、自由に流動する酸化コバルト（II）及びそれより高級の酸化物の製造に対する、請求の範囲１〜３のいずれか１つに記載の塩基性炭酸コバルト（II）集塊体の使用。
【請求項１０】
触媒技術または結合剤に使用される純粋なコバルト（II）の製造に対する、請求の範囲１〜３のいずれか１つに記載の塩基性炭酸コバルト（II）集塊体の使用。
【請求項１１】
アルカリ二次電池の電極成分としての、請求の範囲６〜８のいずれか１つに記載の水酸化コバルト（II）の使用。
【請求項１２】
結合剤及び触媒に使用する純粋なコバルト（II）塩の製造に対する、請求の範囲６〜８のいずれか１つに記載の水酸化コバルト（ＩＩ）の使用。
【請求項１３】
長球形の、自由に流動する酸化コバルト（II）またはそれより高級の酸化物の焼成による製造に対する、請求の範囲６〜８のいずれか１つに記載の水酸化コバルト（II）の使用。
【請求項１４】
コバルト顔料の製造に対する、請求の範囲１〜３のいずれか１つに記載の塩基性炭酸コバルト（II）集塊体及び／または請求の範囲６〜８のいずれか１つに記載の水酸化コバルト（II）の使用。
【発明の詳細な説明】
技術分野
本発明は、一般式Ｃｏ［（ＯＨ）2］a［ＣＯ3］1-a（但し０．１≦ａ≦０．９）の基本粒子から集塊させた（ａｇｇｌｏｍｅｒａｔｅｄ）炭酸コバルト（ＩＩ）、及び長球形の水酸化コバルト（ＩＩ）、その製造法、ならびにその使用法に関する。
背景の技術
純粋相の水酸化コバルト（ＩＩ）は一連の工業的用途に必要である。例えばそれは、ニッケル／カドミウムまたはニッケル／金属ヒドリドに基づく近代的な高性能二次電池の陽極の成分として、直接または予め酸化コバルト（ＩＩ）に焼結した後に使用することができる。
それは、電極材料中に、電池のアルカリ性電解液（３０重量％ＫＯＨ）に可溶である中間体として生成するコバルテート（ＩＩ）を介して電極材料中に均一に分布し、形成サイクルとしていわれる過程での酸化により、電導性ＣｏＯＯＨ層として水酸化ニッケル粒子上に付着する。出発物質中に存在するコバルト（ＩＩ）部分は、可溶性のコバルテートを生成せず、従って利用することができない。
ニッケル／カドミウムまたはニッケル／金属ヒドリドに基づく二次電池におけるコバルト化合物の使用は、ヨーロッパ特許第３５３８３７号に開示されている。さらに純粋な酸化コバルト（ＩＩ）はエレクトロニクス及び触媒技術においても使用される。
水酸化または炭酸コバルト（ＩＩ）は、他のコバルト化合物の製造にも使用される。中でも、これらは金属石鹸と呼ばれる弱酸のコバルト塩を含む。これらは、ラッカーやワニスに対する乾燥剤としてばかりでなく、丁度酸化コバルト（ＩＩ）のような触媒としても使用される。
アジピン酸の製造における酢酸コバルト（ＩＩ）の触媒的使用は例として挙げることができる。
水酸化コバルト（ＩＩ）は、コバルト（ＩＩ）塩の水溶液から、アルカリ液での沈殿により製造することができる。得られる沈殿は一般にゲル状のコンシステンシーを有し、濾過が難しく、従ってこれを洗浄で中性にして塩を除くことは難しい。さらにそれらはアルカリ媒体中において、酸化に対し非常に敏感であり、従って濾過及び洗浄工程は注意深く大気酸素を排除して行わねばならない。
貧弱な濾過性の原因は、基本結晶の微細構造及びその不規則な集塊に基づく。しかし細かい基本粒子は、しばしば上述した用途に望ましい。第１に細かい基本粒子は酸に迅速に溶解し、第２にこの様な水酸化コバルト（ＩＩ）の焼成または還元は酸化コバルト（ＩＩ）またはコバルト金属粉末の対応する微細な基本粒子をもたらす。
微細な基本粒子構造を持つ対応する水酸化コバルト（ＩＩ）は、通常の方法によりかなりの費用を掛けて初めて製造でき、従って必要とされる性質の内容と技術的に安定な再現性のある且つ経済的な製造法との間に大きな矛盾が存在する。
上述した貧弱な濾過及び洗浄性は、長球に集塊した基本粒子では起こらない。例えば近代的なアルカリ二次電池で使用される長球の水酸化ニッケルは、優秀な濾過及び洗浄性を示す。
アンモニアの存在下におけるアルカリ液での沈殿によるニッケルの水溶液からの長球水酸化ニッケルの製造は、ヨーロッパ特許第３５３８３７号に開示されている。本質的に、この方法は元素状コバルトにも適用できた。しかしながらニッケルと比べたとき、この方法は、コバルト（ＩＩ）がその錯体状態で容易にその３価の状態に酸化されるという一般的に公知の事実のため、コバルトの場合非常に難しい。それゆえに、大気酸素の、通常の沈殿法におけるよりも慎重な排除を保証しなければならない。ニッケル及びコバルトの双方に適用されるこの方法の欠点は、濾液がアンモニア及び錯化された金属カチオンを含むという事実である。従ってこの方法は経費の掛かる排流の処理を避けることができない。
発明の説明
それゆえに、本発明の目的は、上述した従来法の欠点を有さない且つ経済的な方法で再現性よく製造できる水酸化コバルト（ＩＩ）の製造法を提供することである。
今回、種々の調節しうる性質、例えば平均集塊体直径及び比表面積を有し、且つ続いてその二次形態を保持しつつ一連の化学反応において他の化合物、例えば長球的に集塊した水酸化コバルト（ＩＩ）に転化できる、長球的に集塊した炭酸コバルト（ＩＩ）が、技術的に簡単な及び経済的な方法で製造できることが発見された。
この炭酸コバルトは、微細基本粒子から集塊した、一般組成式Ｃｏ［（ＯＨ）2］a［ＣＯ3］1-a（但し０．１≦ａ≦０．９）を有する、但し集塊物が長球形を有し且つその集塊物の直径が３〜５０μｍである、塩基性炭酸コバルト（ＩＩ）である。集塊体直径は好ましくは５〜２０μｍである。本発明による塩基性炭酸コバルト（ＩＩ）集塊体は、好ましくは≧１．６ｇ／ｃｍ3のタップ（ｔａｐ）密度及び≧１．２ｇ／ｃｍ3のかさ密度を有する。
さらに本発明は、本発明の炭酸コバルト（ＩＩ）集塊体の製造法に関する。この方法は、一般式ＣｏＸ2（但し、ＸはＣｌ-、ＮＯ3-及び／または１／２ＳＯ42-）のコバルト塩の水溶液を、４０〜１００，好ましくは６０〜９０℃の温度でアルカリ及び／またはアンモニウム炭酸塩及び／または炭酸水素塩と反応させ、得られる塩基性炭酸コバルト（ＩＩ）集塊体を濾別し、そして中性になり且つ塩がなくなるまで洗浄する、ことが特徴である。
本発明の方法は、好ましくは環境的及び経済的理由から、アルカリ炭酸塩を用いて行われる。しかしながら、特にアルカリ性の低い生成物を得るためには、アンモニウム炭酸塩を用いて行ってもよい。
本方法は、好ましくは反応物の激しい混合によって連続的に行われる。この運転法の滞留時間は、好ましくは０．５〜１０、最も好ましくは１〜５時間であるべきである。
本方法の諸因子、特に温度、濃度、ｐＨ、滞留時間及び撹拌の強さに依存して、実施例１〜４及び図１〜４においてさらに例示するように、化学的組成、基本粒子の大きさ、及び二次粒子の大きさと分布は広い範囲内で調節できる。
本発明の方法は、簡単な工程制御が特色である。本発明による塩基性炭酸コバルト（ＩＩ）は、大気酸素での酸化に敏感でなく、従って容易に取り扱うことができる。
驚くことに、本発明による塩基性炭酸コバルト（ＩＩ）集塊体は、実施例５及び６においてさらに詳細に記述するように、高濃度懸濁液において長球の二次形態を保持しつつ、アルカリ液で純粋な相の水酸化コバルト（ＩＩ）に転化できることが明らかになった。
これは技術的に簡単な回分法で行うことができる。この方法では、良好な沈降、濾過及び洗浄操作と組み合わせると、最良に可能な大気雰囲気からの遮断が達成できる。この方法は、概して工業的規模において高い経費も掛けないで経済的に行いうる。
従って本発明は、本発明による塩基性炭酸コバルト（ＩＩ）集塊体を、懸濁液で水性アルカリ液及び／またはアンモニアと反応させる、集塊した水酸化コバルト（ＩＩ）の製造法にも関する。
本発明の方法で得られる水酸化コバルト（ＩＩ）集塊体は、平均の直径と厚さの比が３〜１５である長球的に集塊した多角形の（ｐｏｌｙｇｏｎａｌ）ラメラー（ｌａｍｅｌｌａｒ）基本粒子からなることが特色である。
長球の集塊体は３〜５０、好ましくは５〜２０μｍの平均直径を有する。そのタップ（ｔａｐ）密度は好ましくは≧１ｇ／ｃｍ3である。
本発明による炭酸コバルト（ＩＩ）及び水酸化コバルト（ＩＩ）は、その特別な性質、例えば高かさ密度、限定され且つ均一な粒径分布、流動性などのため、不規則な、長球形でない二次構造の、通常製造されている対応するコバルト化合物に対して、商業的に興味のある代替物となる。
本発明による塩基性炭酸コバルト（ＩＩ）は、種々の用途に対する、例えば二次形態を保持しつつ進行するコバルト（ＩＩ）塩の製造或いは純粋相の酸化コバルト（ＩＩ）の製造に対する適当な出発化合物である。
かくして本発明は、保護気体及び／または空気下での焼成により長球形の、自由に流動する酸化コバルト（ＩＩ）及びそれより高級の酸化物の製造に対する、本発明の塩基性炭酸コバルト（ＩＩ）集塊体の使用法にも関する。本炭酸コバルトは、さもなければ蜜に集塊した形でしか得られない、しかも得るのが難しいまたは全然得られない他のコバルト化合物の製造に対する出発化合物としても適当である。
最初の部分ですでに記述したように、金属コバルトと対応する酸との直接の反応では得ることができない一連の弱酸のコバルト（ＩＩ）塩は、工業的にかなり重要である。即ち、例えば酢酸コバルト（ＩＩ）は、普通通常の炭酸コバルト沈殿物を酢酸と反応させて製造される。これらの沈殿では、それを冷却下に行うが、高含量で結晶水を含み且つほとんど沈降しない棒状の沈殿物が生成する。本発明による塩基性炭酸コバルト（ＩＩ）は、この様な欠点を示さず、またそれにも拘らず例えば酢酸に対して高反応性を示す。即ちそれは酢酸に容易に溶解し、その溶液から酢酸コバルト（ＩＩ）を結晶化により得ることができる。
今回、本発明による長球的に集塊した塩基性炭酸コバルト（ＩＩ）と氷酢酸との不均一系反応の可能なことが発見された。これは長さ１０〜２０μｍ及び直径約２μｍの均一な針状結晶を与える。この反応は、固体を十分よく懸濁させるために、過剰の酢酸を用いて行わねばならない。しかしながら工業的な方法では、この酢酸が有利に再循環でき、従ってこの方法は経済的にも特色がある。さらに有利な二次的効果として記述すべきことは、最終の不純物が母液（循環液）中での反応後に塩基性炭酸コバルトに残るが、再循環という思想の工業的実施においてそれが塩基性炭酸コバルトから分離できるという事実である。それゆえに、高純度のコバルト（ＩＩ）化合物源となりうる超純粋な酢酸コバルト（ＩＩ）が得られる。
他の工業的に重要な弱酸のコバルト（ＩＩ）塩は、燐酸コバルト（ＩＩ）である。その８水和物、Ｃｏ3（ＰＯ4）2・８Ｈ2Ｏはピンク色の粉末で、陶器やガラスの青色の着色に及びエナメル、釉、及び顔料の製造に使用される。
それは、実施例１１に記述するように本発明による塩基性炭酸コバルト（ＩＩ）の、水性燐酸との反応により密な集塊体形で得ることができる。
水性シュウ酸溶液との反応は、同様の方法により、集塊した二次形態を保持しつつ行うことができ、順次コバルト金属の粉末の製造に使用できるシュウ酸コバルト（ＩＩ）を生成する。
ついでこの集塊したシュウ酸コバルト（ＩＩ）の、随時気体の還元剤例えば水素、一酸化炭素または酸化二窒素で補助されたまたは改変された焼成により、同様に集塊した二次構造を示すが、小さい基本構造からなる、従って工業的に重要であるコバルト金属粉末を与える。
本発明による水酸化コバルト（ＩＩ）は、塩基性炭酸コバルト（ＩＩ）について上述したようにコバルト（ＩＩ）塩の製造に使用でき、或いはさらに焼成して、その長球形の二次構造を保持しつつ純粋相の酸化コバルト（ＩＩ）の製造にも使用できる。かくして本発明は、結合剤及び触媒に使用する純粋なコバルト（ＩＩ）塩を製造するために、長球形の、自由に流動する酸化コバルト（ＩＩ）またはさらに高級の酸化物を製造するために、及びアルカリ性二次電池の水酸化ニッケル電極の成分として、本発明による水酸化コバルト（ＩＩ）を使用する方法に関する。
さらに本発明は、本発明による塩基性炭酸コバルト（ＩＩ）集塊体及び／または水酸化コバルト（ＩＩ）の、コバルト顔料の製造に対する使用法にも関する。
次の実施例は、長球形の集塊した塩基性炭酸コバルト（ＩＩ）及び水酸化コバルト（ＩＩ）の製造、及びその種々の二次生成物の製造に対する更なる処理を記述するが、本発明を限定するものではない。
実施例
実施例１〜４
塩基性炭酸コバルト（ＩＩ）の製造
実施例１〜４においては、ラジアル流動撹拌機を備えた連続式で運転される流動反応器により、水性塩化コバルト溶液及び水性炭酸水素アルカリまたは炭酸アルカリ溶液を同時に添加して、本発明の塩基性炭酸コバルト（ＩＩ）を製造した。これらの溶液の秤入は、非常に正確に且つ一定に運転できる往復ピストンポンプを用いて行った。温度は、反応の全期間中調節できる熱電対で一定に保った。
反応が定常状態に達した後、二次生成物を製造するべき処理のために、試料を採取した。
最初に固体を沈降させ且つその約８０％を母液から傾斜により分離した。この濃縮懸濁液を吸引濾過し、生成した沈殿を濾別し、反応温度においてコバルトｋｇあたり約１０１の洗浄水で洗浄した。ついで濾過残渣を約８０℃の乾燥炉中で恒量になるまで乾燥した。
反応因子及び特徴的な生成物の性質を表１に示す。
0004018138.tif 000002
実施例５
長球的に集塊した水酸化コバルト（ＩＩ）の製造
実施例４の塩基性炭酸コバルト（ＩＩ）１００ｇを、水２００ｍｌ中へスラリーとし、水６００ｍｌに溶解したＮａＯＨ８０ｇと混合した。ついで懸濁液を回転蒸発器でアルゴン下に１時間８５℃まで加熱し、固体を吸引濾過し、水２ｌで洗浄した。濾過残渣を、真空デシケーター中ＫＯＨで恒量になるまで乾燥した。
この結果、Ｘ線回折図分析で純粋相であるピンク色の水酸化コバルト（ＩＩ）８５．７ｇを得た。
そのＮａ含量は、８５ｐｐｍであった。炭酸塩含量は０．２％と分析された。少量の細かい画分のほか、ＳＥＭ写真（図５）は、出発物質の長球二次構造が主に保持されている事を示した。この長球集塊体は平均直径約１μｍと厚さ０．１〜０．２μｍを有する六角晶形のラメラーからなった。
実施例６
長球的に集塊した水酸化コバルト（ＩＩ）の製造
実施例１の塩基性炭酸コバルト（ＩＩ）２ｋｇを、撹拌応器中アルゴン下に水５ｌ中へスラリーとした。この懸濁液を、水３ｌに溶解したＮａＯＨ８００ｇと混合し、ゆっくり撹拌しながら２時間６０℃に加熱した。ついでこれを濾過し、６０℃下に水４０ｌで洗浄した。濾過残渣を、真空乾燥炉中４０℃で１２時間予備乾燥し、そして乾燥炉中６０℃で恒量になるまで乾燥した。この結果、Ｘ線回折分析によると純粋相であるピンク色の水酸化コバルト（ＩＩ）１．７２ｋｇを得た。
生成物のコバルト含量は、６２．１重量％であった。クロライド及びナトリウム含量は＜１００ｐｐｍであった。残存炭酸塩含量は０．２重量％と分析された。
得られた長球的に集塊した水酸化コバルト（ＩＩ）は非常に自由に流動した。ＳＥＭ写真（図６）は、出発物質の長球二次構造がほとんど完全に保持されている事を示す。
実施例７
長球的に集塊した酸化コバルト（ＩＩ）の、塩基性炭酸コバルトからの製造
実施例１からの塩基性炭酸コバルト（ＩＩ）５００ｇを、石英ボート中アルゴン下に６５０℃で２時間焼成した。得られた収量は、Ｘ線回折分析によると純粋相である明褐色の酸化コバルト（ＩＩ）３４２ｋｇであった。
生成物のコバルト含量は、７８．５８重量％と分析された。ＳＥＭ写真は、出発物質の長球二次構造が焼成時に保持されている事を示す。
実施例８
長球的に集塊した酸化コバルト（ＩＩ）の、水酸化コバルトからの製造
実施例６からの長球形の水酸化コバルト（ＩＩ）５００ｇを、石英ボート中アルゴン下に６５０℃で２時間焼成した。
得られた収量は、Ｘ線回折分析によると純粋相である明褐色の、自由に流動する水酸化コバルト（ＩＩ）３９２ｇであった。このコバルト含量は、７８．５７重量％と分析された。ＳＥＭ写真（図７）に示されるように、出発物質の長球二次構造は保持された。
実施例９
長球的に集塊した塩基性炭酸コバルトの、酢酸との反応
実施例１からの塩基性炭酸コバルト（ＩＩ）１００ｇを、還流凝縮器及びＫＰＧ撹拌機を備えた１ｌのフラスコ中において、アルゴン下に氷酢酸５００ｍｌへスラリーとした。この混合物の温度をゆっくりと上昇させた。約４５℃以上でＣＯ2が急激に発生増加したので、反応の開始が確認できた。反応温度を８０℃に１時間保ち、ついでさらにＣＯ2の発生が見られなくなるまで混合物を還流下に１時間加熱した。続いて反応混合物を次のように処理した。
懸濁液１００ｍｌの一部分を水２００ｍｌと混合し、８０℃で５分間撹拌した。暗赤色の溶液が生成し、これから純粋な酢酸コバルト（ＩＩ）４水和物の赤色結晶を単離した。
残りの懸濁液を吸引濾過し、吸引によって１５分間乾燥した。密なないしパン粉状の濾過残渣を、乾燥炉中７５℃で恒量になるまで乾燥した。この結果、純粋相であるピンク色の酢酸コバルト（ＩＩ）６５．３ｇを得た。生成物のコバルト含量は、２７．７重量％と分析された。ＳＥＭ写真（図８）は、長さ１０〜２０μｍと厚さ約２μｍの均一な針状結晶を示す。
実施例１０
長球的に集塊した塩基性炭酸コバルトの、酢酸との反応
実施例１からの塩基性炭酸コバルト（ＩＩ）２０ｇを、還流凝縮器を備えた１ｌのフラスコ中において、アルゴン下に、水６００ｍｌへスラリーとし、氷酢酸３０ｍｌと混合した。この混合物温度を撹拌しながらゆっくりと上昇させた。穏やかに撹拌し、ＣＯ2の発生増加により反応の開始を確認した。
反応は実施例９におけるような希釈してない氷酢酸中での反応よりもかなり強力に進行した。ついで温度を慎重に８０℃に上昇させた。約０．５時間後、透明な赤色の酢酸コバルト（ＩＩ）溶液が生成した。
実施例１１
長球的に集塊した塩基性炭酸コバルトの、燐酸との反応
実施例１からの塩基性炭酸コバルト（ＩＩ）２００ｇを、水１ｌに懸濁させた。
この混合物を６０℃まで加熱し、水１ｌに溶解したＨ3ＰＯ4（８５重量％）１４０ｇと共に１．５時間撹拌しながら混合した。この混合物を反応温度でさらに０．５時間撹拌し、得られた生成物を水５００ｍｌで洗浄した。
濾過残渣を８０℃で恒量になるまで乾燥した後、ピンク色の生成物３０７ｇを得た。これは、簡単に行える集塊体を壊した後自由に流動した。このコバルト含量は、３５．７重量％と分析された。Ｘ線回折分析は、純粋相の燐酸コバルト（ＩＩ）８水和物の解析パターンを示した。
ＳＥＭ写真（図９）から、出発物質の長球二次構造が主に保持されている事が分かる。
実施例１２
長球的に集塊し塩基性炭酸コバルトの、シュウ酸との反応
実施例１からの塩基性炭酸コバルト（ＩＩ）２００ｇを、水１ｌに懸濁させた。
この混合物を７０℃まで加熱し、水２ｌに溶解したシュウ酸２水和物２６６ｇと２時間、撹拌しながら混合した。
添加の完了後、混合物を反応温度でさらに１時間撹拌し、吸引濾過し、生成物を水５００ｍｌで洗浄した。濾過残渣を８０℃で恒量になるまで乾燥した後、シュウ酸コバルト（ＩＩ）２水和物３５０ｇを得た。このコバルト含量は、３０．９重量％と分析された。
出発物質の長球二次構造は保持された（図１０）。
【図１】
0004018138.tif 000003
【図２】
0004018138.tif 000004
【図３】
0004018138.tif 000005
【図４】
0004018138.tif 000006
【図５】
0004018138.tif 000007
【図６】
0004018138.tif 000008
【図７】
0004018138.tif 000009
【図８】
0004018138.tif 000010
【図９】
0004018138.tif 000011
【図１０】
0004018138.tif 000012